(57)【特許請求の範囲】
【請求項１】
(A)＋(B)＋(C)＋(D)を100にした場合、下記(A)〜(D)を下記比率で含むことを特徴とする剥離剤組成物：
(A)  少なくとも一種の二塩基エステル          5〜50重量％、
(B)  少なくとも一種の非プロトン性両性溶剤    10〜60重量％、
(C)  少なくとも一種の共溶剤                  10〜50重量％、
(D)  アルキルラクテート、トリメチルシクロヘキサノン、シクロヘキシルアセテート、エタノールアミン、1,2-, 1,3-または1,4-ジメトキシベンゼンおよび水の混合物からなる軟化剤                      0.3〜10重量％。
【請求項２】
(A)＋(B)＋(C)＋(D)を100にした場合、各成分を下記比率で含む請求項１に記載の剥離剤組成物：
(A)  10〜45重量％、
(B)  25〜55重量％、
(C)  15〜40重量％、
(D)  3〜10重量％。
【請求項３】
二塩基エステル(A)が脂肪族二塩基エステルの中から選択される請求項１または２に記載の剥離剤組成物。
【請求項４】
二塩基エステル(A)がＣ4−Ｃ6脂肪族二塩基酸のＣ1−Ｃ4アルキルジエステルである請求項３に記載の剥離剤組成物。
【請求項５】
二塩基エステル(A)がジメチル琥珀酸、ジメチルグルタネート、ジメチルアジペートおよびこれらの混合物の中から選択される請求項４に記載の剥離剤組成物。
【請求項６】
非プロトン性両性溶剤(B)がジメチルスルホキシド、Ｎ−メチルピロリドン、プロピレンカーボネート、ジメチルホルムアミド、アセトニトリル、Ｎ−メチルモルフォリン、ブチロラクトンおよびジメチルアセトアミドの中から選択される請求項１〜５のいずれか一項に記載の剥離剤組成物。
【請求項７】
共溶剤(C)がアニソールまたはフェネトールである請求項１〜３のいずれか一項に記載の剥離剤組成物。
【請求項８】
アルキルラクテーがエチルラクテートまたはブチルラクテートであり、エタノールアミンがモノエタノールアミン、ジエタノールアミンまたはメチルジエタノールアミンである請求項１〜７のいずれか一項に記載の剥離剤組成物。
【請求項９】
軟化剤 (D)がエチルラクテート、トリメチルシクロヘキサノン、シクロヘキシルアセテート、ジエタノールアミン、1,4-ジメトキシベンゼンおよび水からなる混合物である請求項請求項１〜８のいずれか一項に記載の剥離剤組成物。
【請求項１０】
(A)＋(B)＋(C)＋(D)を100にした場合、各成分を少なくとも０．０５重量％の比率で含む請求項１〜９のいずれか一項に記載の剥離剤組成物。
【請求項１１】
(A)＋(B)＋(C)＋(D)を100にした場合、０．０５〜１．５重量％のセルロースの増粘剤、および／または、２０〜６０重量％の少なくとも一種の無機充填剤、および／または、０．１〜１０重量％の少なくとも一種の分散剤をさらに含む請求項１〜１０のいずれか一項に記載の剥離剤組成物。
【請求項１２】
分散剤が２−エチルヘキサノールの燐酸エステルである請求項１１に記載の剥離剤組成物。
【請求項１３】
無機充填剤が亜燐酸カルシウムである請求項１１に記載の剥離剤組成物。
【請求項１４】
(A)＋(B)＋(C)＋(D)を100にした場合、１〜１０重量％の芳香剤をさらに含む請求項１〜１３のいずれか一項に記載の剥離剤組成物。
【発明の詳細な説明】
【０００１】
【発明が属する技術分野】
本発明は建築業界で使用される剥離（decapante）組成物、特に外面防水塗装や薄膜のような有機外装被覆剤を剥離するための剥離組成物に関するものである。
【０００２】
【従来の技術】
空気、酸素、水蒸気に対して遮断するゴム状防水外装加工はアクリルポリマーまたはスチレン-アクリルポリマーをベースにしている。
建築業界でペイントを剥離するのに用いられている剥離剤はメチレンクロライドにメタノールを加えたものをベースにしており、セルロース化合物で増粘したり、無機充填剤を添加することもある。
【０００３】
しかし、メチレンクロライドは蒸発し易く、毒性があるためそれに代わるものが求められている。メチレンクロライド−メタノール相乗混合物に代わる化合物も存在するが、それらは一般に高価であり、配合物に少なくとも９０重量％入れる必要がある。残りの１０重量％は増粘剤（一般にはセルロース誘導体またはアクリル誘導体）であり、この増粘剤自体が一般には溶剤、その他の添加物（活性剤、界面活性剤、腐食防止剤）より高価である。
【０００４】
【発明が解決しようとする課題】
本発明の目的は、上記欠点のない建築業界で使用される剥離剤組成物、特に外面防水塗装や薄膜を剥離するための剥離組成物を提供することにある。
【０００５】
【課題を解決するための手段】
本発明は、下記(A)〜(D)で構成されることを特徴とする建築業界、特に外面防水塗装や薄膜を剥離するための剥離剤組成物を提供する：
(A)  少なくとも一種の二塩基エステル、
(B)  少なくとも一種の非プロトン性両性溶剤、
(C)  少なくとも一種の共溶剤、
(D)  軟化剤（agents de ramollissements）の組み合わせ。
【０００６】
本発明の剥離剤組成物は(A)＋(B)＋(C)＋(D)を100にした場合、各成分を下記比率で含むことができる：
(A)：  5〜50重量％、特に10〜45重量％、
(B)：  10〜60重量％、特に25〜55重量％、
(C)：  10〜50重量％、特に15〜40重量％、
(D)：  0.3〜10重量％、特に3〜10重量％。
【０００７】
二塩基エステル(A)は特に脂肪族二塩基エステルの中から選択され、特にＣ4−Ｃ6脂肪族二塩基酸のＣ1−Ｃ4アルキルジエステルの中から選択される。その例としてはジメチル琥珀酸、ジメチルグルタネート、ジメチルアジペートおよびこれらの混合物が挙げられる。
【０００８】
非プロトン性両性溶剤(B)はジメチルスルホキシド、Ｎ−メチルピロリドン、プロピレンカーボネート、ジメチルホルムアミド、アセトニトリル、Ｎ−メチルモルフォリン、ブチロラクトンおよびジメチルアセトアミドの中から選択するのが好ましい。
【０００９】
共溶剤(C)はアニソールまたはフェネトールのようなモノアルコキシベンゼンを選択するのがの好ましい。
【００１０】
本発明では、軟化剤の組み合わせ(D)を下記からなる混合物にする：エチルラクテートまたはブチルラクテートのようなアルキルラクテート、トリメチルシクロヘキサノン、イソホロン、シクロヘキシルアセテート、モノエタノールアミンまたはジエタノールアミンのようなエタノールアミン、メチルジメタノールアミン、1,2-, 1,3-または1,4-ジメトキシベンゼンおよび水。
各軟化剤は(A)＋(B)＋(C)＋(D)を100にした場合、少なくとも０．０５重量％、好ましくは０．５重量％の比率で用いるのが好ましい。
【００１１】
本発明剥離剤組成物は下記の成分をさらに含むことができる：
（1）  (A)＋(B)＋(C)＋(D)を100にした場合、２０〜６０重量％、特に２５〜５０重量％の少なくとも一種の無機充填剤、
（2）  (A)＋(B)＋(C)＋(D)を100にした場合、０．０５〜１．５重量％、特に０．５〜１．１重量％のセルロースの増粘剤、
（3）  (A)＋(B)＋(C)＋(D)を100にした場合、０．１〜１０重量％、特に０．５〜２重量％の少なくとも一種の分散剤。
【００１２】
無機充填剤は、組成物の粘度が２０回転／分で６０００ｍＰａ．ｓから〜１００回転／分で２０００ｍＰａ．ｓにし得る増粘性のある天然または合成の無機粉末である。一般に、無機充填剤は０．１〜２００μｍ、特に１〜１００μｍの平均粒径を有する。これより細かい粒径のものを用いても同じ粘度が得られるが、経済的ではない。無機充填剤の例としては炭酸カルシウム、シリカ、亜燐酸カルシウム、水酸化カルシウム（Ca(OH)2）、粘土、ベントナイトを挙げることができる。
【００１３】
セルロースの増粘剤としてはダウケミカル社から市販のMRTHOCELL 311を挙げることができる。これは「ヒドロキシプロピルメチルセルロース」の名称の米国特許第3,388,082号に記載の方法で製造することができる。
分散剤の例としては２−エチルヘキサノールの燐酸エステルを開けることができる。これはセカ社からBEYCOSTAT A081の名称でし市販されている。
本発明の剥離剤組成物は剥離剤組成物に合った芳香剤を(A)＋(B)＋(C)＋(D)を100にした場合、１〜１０重量％さらに含むことができる。
【００１４】
本発明の剥離剤組成物は極めて優れたものであることが分かっている。すなわち、本発明剥離剤組成物を塗布後、数十分間放置しておくだけで、その後はペイントヘラを用いて乾燥した布片で拭くだけでよく、除去が困難で、処理も何な湿ったベタつく残滓はでない。大抵の場合はきれいな基材、例えば壁やレンガがよみがえる。
【００１５】
以下、本発明の実施例を示す。実施例で使用する成分は下記の通り：
(A)  二塩基エステル
ＤＥＢ：下記組成（重量％）を有する二塩基エステル：
ジメチルアジペート／ジメチルグルタネート／ジメチル琥珀酸：１５／６２／２３、ロンプーラン社からRPDEの名称で市販されている。
(B)  非プロトン性両性溶剤：ＤＭＳＯ
(C)  共溶剤：フェネトール（Phenetole）
(D)  軟化剤：トリメチルシクロヘキサノン、エチルラクテート、シクロヘキシルアセテート、水、ジエタノールアミンおよび1,4-ジメトキシベンゼン。
【００１６】
(E)添加材：
セルロースの増粘剤＝ダウケミカル社からMRTHOCELL 311の名称で市販のセルロース増粘剤、
分散剤＝セカ社からBEYCOSTAT A081の名称で市販されている２−エチルヘキサノールの燐酸エステル
CaHPO3＝セカ社から市販の天然亜燐酸カルシウム
以下の実施例での比率は全て重量％である。
【００１７】
【実施例】
製造実施例１
下記成分を室温で混合した：
ＤＭＳＯ                  ２１．９
ＲＤＰＥ                  ４３．８
Phenetole                  ２８．４
軟化剤混合物                ４．５
（トリメチルシクロヘキサノン(0.75)、エチルラクテート(0.75)、シクロヘキシルアセテート(0.75)、水(0.75)、ジエタノールアミン(0.75)および1,4-ジメトキシベンゼン(0.75)
BEYCOSTAT A081                １
【００１８】
製造実施例２
全ての配合は室温（25℃）で、好ましくは固体を液体中に分散できるタービン付き攪拌器（約４００回転／分）で混合した。先ず最初に溶剤を入れ、次いで亜燐酸カルシウムとセルロース増粘剤と入れる：
ＤＭＳＯ                  １５
ＲＤＰＥ                  ３０
Phenetole                １９．５
軟化剤混合物                ３
（トリメチルシクロヘキサノン(0.5)、エチルラクテート(0.5)、シクロヘキシルアセテート(0.5)、水(0.5)、ジエタノールアミン(0.5)および1,4-ジメトキシベンゼン(0.5)
BEYCOSTAT A081              １
MRTHOCELL 311              ０．７
亜燐酸カルシウム          ３０．８
【００１９】
塗布実施例１
この塗布実施例では平滑なコンクリート基材上の厚さ約700〜800μｍの防水層を剥離する。刷毛（patte de lapin）で外装(Ｔ＝12℃)上に塗布した。30分間放置した後、スクレーパーで剥がすと、製造実施例１、２を塗布したものはともに乾燥した断片となって簡単に剥がれ、コンクリート基材上に直ぐに塗装ができる状態になった。本発明の軟化剤混合物は防水層に対して優れた結果を示した。本発明剥離剤の拡散時間は極めて短い(約30〜40分である)。本発明剥離剤を用いた場合と従来の塩素系剥離剤とを用いた場合で実際の操作上の差はないので、本発明の剥離時間の短さ本発明の大きな利点である。
【００２０】
塗布実施例２
この塗布実施例では支持構造物上の薄いフィルムを剥離する。この実施例では本発明の２つの組成物が同じ性能を示した。上記実施例との差はフィルムの剥離に力を加えたことだけである。フィルムは破断しなかった（特に充填剤入りの製造実施例２の場合）。